(57)【要約】  【課題】ベタ刷り部分における基板の変形を防ぐとともに線部における印刷性を改善し、かつ、比抵抗の小さい導電性配線を形成することができる導電性組成物ならびに該導電性組成物を用いた導電性配線の形成方法および導電性配線の提供。  【解決手段】銀粉（Ａ）と、沸点が１８０℃以下の２級脂肪酸を用いて得られる２級脂肪酸銀塩（Ｂ）と、溶媒（Ｃ）とを含有し、  前記銀粉（Ａ）が、平均粒子径が０．７〜５μｍの球状の銀粉末であり、  酸化銀の含有量が上記溶媒（Ｃ）１００質量部に対して１０質量部以下である導電性組成物。【選択図】なし【特許請求の範囲】
【請求項１】
銀粉（Ａ）と、沸点が１８０℃以下の２級脂肪酸を用いて得られる２級脂肪酸銀塩（Ｂ）と、溶媒（Ｃ）とを含有し、
前記銀粉（Ａ）が、平均粒子径が０．７〜５μｍの球状の銀粉末であり、
酸化銀の含有量が上記溶媒（Ｃ）１００質量部に対して１０質量部以下である導電性組成物。
【請求項２】
前記２級脂肪酸銀塩（Ｂ）の含有量が、前記銀粉（Ａ）１００質量部に対して０．１〜５０質量部である請求項１に記載の導電性組成物。
【請求項３】
前記２級脂肪酸銀塩（Ｂ）が、下記式（Ｉ）で表される化合物である請求項１または２に記載の導電性組成物。
【化１】
2011124040.tif 000007
（式（Ｉ）中、Ｒ1は、炭素数１〜６のアルキル基を表し、Ｒ2は、炭素数１〜１０のアルキル基を表す。）
【請求項４】
前記２級脂肪酸銀塩（Ｂ）が、２−メチルプロパン酸銀塩である請求項１〜３のいずれかに記載の導電性組成物。
【請求項５】
請求項１〜４のいずれかに記載の導電性組成物を基材上に塗布して配線を形成する配線形成工程と、得られた配線を熱処理して導電性配線を得る熱処理工程と、を具備する導電性配線の形成方法。
【請求項６】
前記熱処理が、１００〜２５０℃の温度に加熱する処理である請求項５に記載の導電性配線の形成方法。
【請求項７】
請求項５または６に記載の導電性配線の形成方法により得られる導電性配線。
【発明の詳細な説明】
【技術分野】
【０００１】
本発明は、導電性組成物、導電性配線の形成方法および導電性配線に関する。
【背景技術】
【０００２】
従来、銀粒子などの導電性粒子に熱可塑性樹脂（例えば、アクリル樹脂、酢酸ビニル樹脂等）や熱硬化性樹脂（例えば、エポキシ樹脂、不飽和ポリエステル樹脂等）などからなるバインダ、有機溶剤、硬化剤、触媒等を添加し混合して得られる銀ペースト（導電性組成物）を、合成樹脂基材上（例えば、ポリエステルフィルム等）に所定の回路パターンとなるように印刷し、これらを加熱して導体回路をなす導電性配線を形成し、回路基板を製造する方法が知られている。
【０００３】
例えば、本出願人により、「酸化銀（Ａ）と、沸点が２００℃以下の２級脂肪酸を用いて得られる２級脂肪酸銀塩（Ｂ）と、を含有する導電性組成物。」や「酸化銀（Ａ）と、水酸基を１個以上有する脂肪酸銀塩（Ｂ）と、を含有する導電性組成物。」等の導電性組成物が提案されている（例えば、特許文献１〜４参照）。
【０００４】
また、特許文献１〜４には、必要に応じて０．０１〜１０μｍの粒径の金属粉（例えば、銅、銀、アルミニウム等）を含有していてもよい旨が記載されている。
【先行技術文献】
【特許文献】
【０００５】
【特許文献１】特許第３９９０７１２号公報
【特許文献２】特開２００８−２１４４７号公報
【特許文献３】特開２００９−１０５０３４号公報
【特許文献４】特開２００９−１５８４６４号公報
【発明の概要】
【発明が解決しようとする課題】
【０００６】
ここで、本発明者は、特許文献１〜４に記載の導電性組成物において、金属粉を併用した態様について検討した結果、ベタ刷り部分（面状に印刷する部分）と線部（線状に印刷する部分）とが混在する導電性配線をスクリーン印刷等で形成する場合には、酸化銀の還元反応に伴う発熱により、使用する基板の種類によってはベタ刷り部分において基板が変形することがあることを明らかとした。
また、本発明者は、特許文献１〜４に記載の導電性組成物において、酸化銀に代えて金属粉を使用した場合についても検討した結果、使用する金属粉の種類によっては線部においてカスレやニジミが生じ、また、導電性配線の比抵抗も大きくなることを明らかとした。
【０００７】
そこで、本発明は、ベタ刷り部分における基板の変形を防ぐとともに線部における印刷性を改善し、かつ、比抵抗の小さい導電性配線を形成することができる導電性組成物ならびに該導電性組成物を用いた導電性配線の形成方法および導電性配線を提供することを課題とする。
【課題を解決するための手段】
【０００８】
本発明者は、上記課題を解決するため鋭意検討した結果、沸点が１８０℃以下の２級脂肪酸を用いて得られる２級脂肪酸銀塩に対して、特定粒径・形状の銀粉末を用い、酸化銀の含有量と特定量以下とする導電性組成物が、ベタ刷り部分における基板の変形を防ぐとともに線部における印刷性を改善し、かつ、比抵抗の小さい導電性配線を形成することができることを見出し、本発明を完成させた。即ち、本発明は、下記（１）〜（７）を提供する。
【０００９】
（１）銀粉（Ａ）と、沸点が１８０℃以下の２級脂肪酸を用いて得られる２級脂肪酸銀塩（Ｂ）と、溶媒（Ｃ）とを含有し、
上記銀粉（Ａ）が、平均粒子径が０．７〜５μｍの球状の銀粉末であり、
酸化銀の含有量が上記溶媒（Ｃ）１００質量部に対して１０質量部以下である導電性組成物。
【００１０】
（２）上記２級脂肪酸銀塩（Ｂ）の含有量が、上記銀粉（Ａ）１００質量部に対して０．１〜５０質量部である上記（１）に記載の導電性組成物。
【００１１】
（３）上記２級脂肪酸銀塩（Ｂ）が、下記式（Ｉ）で表される化合物である上記（１）または（２）に記載の導電性組成物。
【化１】
2011124040.tif 000002
（式（Ｉ）中、Ｒ1は、炭素数１〜６のアルキル基を表し、Ｒ2は、炭素数１〜１０のアルキル基を表す。）
【００１２】
（４）上記２級脂肪酸銀塩（Ｂ）が、２−メチルプロパン酸銀塩である上記（１）〜（３）のいずれかに記載の導電性組成物。
【００１３】
（５）上記（１）〜（４）のいずれかに記載の導電性組成物を基材上に塗布して配線を形成する配線形成工程と、得られた配線を熱処理して導電性配線を得る熱処理工程と、を具備する導電性配線の形成方法。
【００１４】
（６）上記熱処理が、１００〜２５０℃の温度に加熱する処理である上記（５）に記載の導電性配線の形成方法。
【００１５】
（７）上記（５）または（６）に記載の導電性配線の形成方法により得られる導電性配線。
【発明の効果】
【００１６】
以下に示すように、本発明によれば、ベタ刷り部分における基板の変形を防ぐとともに線部における印刷性を改善し、かつ、比抵抗の小さい導電性配線を形成することができる導電性組成物ならびに該導電性組成物を用いた導電性配線の形成方法および導電性配線を提供することができる。
また、本発明の導電性組成物を用いれば、ベタ刷り部分と線部とが混在した複雑な導電性回路を耐熱性の低い基材に対しても容易かつ短時間で形成することができるため非常に有用である。
【図面の簡単な説明】
【００１７】
【図１】図１は実施例で使用する銀粉（ＡｇＣ−１０３、福田金属箔社製）を走査型電子顕微鏡（ＳＥＭ）で撮影した写真である。
【図２】図２は比較例で使用する銀粉（ＡｇＣ−２０１１、福田金属箔社製）を走査型電子顕微鏡（ＳＥＭ）で撮影した写真である。
【発明を実施するための形態】
【００１８】
本発明の導電性組成物は、銀粉（Ａ）と、沸点が１８０℃以下の２級脂肪酸を用いて得られる２級脂肪酸銀塩（Ｂ）と、溶媒（Ｃ）とを含有し、上記銀粉（Ａ）が、平均粒子径が０．７〜５μｍの球状の銀粉末であり、酸化銀の含有量が上記溶媒（Ｃ）１００質量部に対して１０質量部以下である導電性組成物である。
以下に、銀粉（Ａ）、２級脂肪酸銀塩（Ｂ）および溶媒（Ｃ）について詳述する。
【００１９】
＜銀粉（Ａ）＞
本発明の導電性組成物で用いる銀粉（Ａ）は、平均粒子径が０．７〜５μｍの球状の銀粉末である。
ここで、球状とは、長径／短径の比率が２以下の粒子の形状をいう。
また、平均粒子径とは、球状の銀粉末の粒子径の平均値をいい、レーザー回折式粒度分布測定装置を用いて測定された５０％体積累積径（Ｄ５０）をいう。なお、平均値を算出する基になる粒子径は、球状の銀粉末の断面が楕円形である場合はその長径と短径の合計値を２で割った平均値をいい、正円形である場合はその直径をいう。
例えば、後述する実施例で使用する銀粉（ＡｇＣ−１０３、福田金属箔社製）の写真（図１）で示されるものは球状の銀粉末に該当するが、後述する比較例で使用する銀粉（ＡｇＣ−２０１１、福田金属箔社製）の写真（図２）で示されるものは球状の銀粉末には該当せず、フレーク（鱗片）状の銀粉末に該当するものである。
【００２０】
本発明においては、上記銀粉（Ａ）の平均粒子径は、作業性に優れ、線部における印刷性がより良好となる理由から、０．７〜５μｍであるのが好ましく、１〜３μｍであるのがより好ましい。
また、上記銀粉（Ａ）の含有量は、線部における印刷性がより良好となり、比抵抗のより小さい導電性配線を形成することができる理由から、後述する溶媒（Ｃ）１００質量部に対して３００〜７００質量部であるのが好ましく、４００〜６００質量部であるのがより好ましい。
【００２１】
また、本発明においては、上記銀粉（Ａ）として市販品を用いることができ、その具体例としては、ＡｇＣ−１０３（平均粒子径：１．５μｍ、福田金属箔社製）、ＡＧ４−８Ｆ（平均粒子径：２．２μｍ、ＤＯＷＡエレクトロニクス社製）、ＡＧ２−１Ｃ（平均粒子径：１．０μｍ、ＤＯＷＡエレクトロニクス社製）、ＡＧ３−１１Ｆ（平均粒子径：１．４μｍ、ＤＯＷＡエレクトロニクス社製）等が挙げられる。
【００２２】
＜２級脂肪酸銀塩（Ｂ）＞
本発明の導電性組成物で用いる２級脂肪酸銀塩（Ｂ）は、沸点が１８０℃以下の２級脂肪酸を用いて得られるものであり、具体的には、以下に示す沸点が１８０℃以下の２級脂肪酸と酸化銀とを反応させて得られるものである。
【００２３】
上記２級脂肪酸銀塩（Ｂ）の反応に用いられる２級脂肪酸は、沸点が１８０℃以下の２級脂肪酸であれば特に限定されず、その具体例としては、下記式（１）で表される化合物が挙げられる。
【００２４】
【化２】
2011124040.tif 000003
【００２５】
式中、Ｒ1は、炭素数１〜６のアルキル基を表し、Ｒ2は、炭素数１〜１０のアルキル基を表す。
【００２６】
上記式（１）中、Ｒ1の炭素数１〜６のアルキル基としては、メチル基、エチル基、ｎ−プロピル基、ｎ−ブチル基、ｎ−ペンチル基、ｎ−ヘキシル基が挙げられる。Ｒ1としては、メチル基、エチル基であるのが好ましい。
また、上記式（１）中、Ｒ2の炭素数１〜１０のアルキル基としては、上記Ｒ1の炭素数１〜６のアルキル基以外に、ｎ−ヘプチル基、ｎ−オクチル基、ｎ−ノニル基、ｎ−デシル基が挙げられる。Ｒ2としては、メチル基、エチル基、ｎ−プロピル基であるのが好ましい。
【００２７】
本発明においては、上記式（１）で表されるカルボン酸としては、具体的には、例えば、２−メチルプロパン酸（別名：イソ酪酸）、２−メチルブタン酸（別名：２−メチル酪酸）、２−メチルペンタン酸、２−メチルヘプタン酸、２−エチルブタン酸；等が挙げられる。
これらのうち、２−メチルプロパン酸、２−メチルブタン酸であるのが、得られる２級脂肪酸銀塩（Ｂ）である２−メチルプロパン酸銀塩、２−メチルブタン酸銀塩を含有する本発明の導電性組成物を用いて形成される導電性配線の形成がより低温かつ短時間で可能となる理由から好ましい。
【００２８】
一方、上記２級脂肪酸銀塩（Ｂ）の反応に用いられる酸化銀は、酸化銀（Ｉ）、即ち、Ａｇ2Ｏである。
【００２９】
本発明の導電性組成物で用いる２級脂肪酸銀塩（Ｂ）は、上述した沸点が１８０℃以下の２級脂肪酸と酸化銀とを反応させて得られ、以下に示す反応式中の下記式（Ｉ）で表される化合物であるのが好ましい。
この反応は、例えば、上記式（１）で表される化合物を用いた場合は以下に示す反応式で表される反応が進行するものであれば特に限定されないが、上記酸化銀を粉砕しつつ進行させる方法や、上記酸化銀を粉砕した後に上記２級脂肪酸を反応させる方法が好ましい。前者の方法としては、具体的には、上記酸化銀と、溶剤により上記２級脂肪酸を溶液化したものとを、ボールミル等により混練し、固体である上記酸化銀を粉砕させながら、室温で、１〜２４時間程度、好ましくは２〜８時間反応させるのが好ましい。
【００３０】
【化３】
2011124040.tif 000004
【００３１】
式（Ｉ）中、Ｒ1は、炭素数１〜６のアルキル基を表し、Ｒ2は、炭素数１〜１０のアルキル基を表す。
【００３２】
上記２級脂肪酸を溶液化する溶媒としては、具体的には、例えば、ブチルカルビトール、メチルエチルケトン、イソホロン、α−テルピネオール等が挙げられ、これらを１種単独で用いても２種以上を併用してもよい。
これらの溶媒を用いて２級脂肪酸銀塩（Ｂ）を調製した場合、２級脂肪酸銀塩（Ｂ）を結晶として取り出した後に後述する溶媒（Ｃ）に溶解させるのが好ましい。
【００３３】
上記２級脂肪酸銀塩（Ｂ）の含有量は、線部における印刷性がより良好となり、比抵抗のより小さい導電性配線を形成することができる理由から、上記銀粉（Ａ）１００質量部に対して０．１〜５０質量部であるのが好ましく、５〜３０質量部であるのがより好ましい。
【００３４】
本発明においては、上述した銀粉（Ａ）および２級脂肪酸銀塩（Ｂ）を用い、酸化銀の含有量を後述する溶媒（Ｃ）１００質量部に対して１０質量部以下とした導電性組成物を用いることにより、ベタ刷り部分における基板の変形を防ぐとともに線部における印刷性を改善し、かつ、比抵抗の小さい導電性配線を形成することができる。
具体的には、耐熱性の低い基材（例えば、ＰＥＴフイルム）上に、ベタ刷り部分（例えば、２ｃｍ2程度のエリア）と線部（例えば、０．３μｍ程度の線幅）とが混在した複雑な導電性回路を１７０℃程度の温度で５分程度で形成することができ、また、その比抵抗を１０×１０-6Ω・ｃｍ以下とすることができる。ここで、比抵抗は、低抵抗率計（ロレスターＧＰ、三菱化学社製）を用いた４端子４探針法により比抵抗（体積固有抵抗値）を測定した値である。
これは、酸化銀の含有量が低減したことによりその還元反応（発熱反応）が抑制されたことは勿論であるが、熱処理により２級脂肪酸銀塩（Ｂ）から分解される銀が融解する際に銀粉（Ａ）を連結することにより高い導電性が発現し、また、熱処理により２級脂肪酸銀塩（Ｂ）から分解される２級脂肪酸またはその分解物が揮発されやすいためであると考えられる。
【００３５】
また、本発明においては、ベタ刷り部分における基板の変形がより抑えられる理由から酸化銀の含有量は後述する溶媒（Ｃ）１００質量部に対して５質量部以下であるのが好ましく、１質量部以下であるのがより好ましく、実質的に酸化銀を含有していない態様が最も好ましい。
【００３６】
＜溶媒（Ｃ）＞
本発明の導電性組成物で用いる溶媒（Ｃ）は、本発明の導電性組成物を基材上に塗布することができるものであれば特に限定されない。
上記溶媒（Ｃ）としては、具体的には、例えば、ブチルカルビトール、メチルエチルケトン、イソホロン、α−テルピネオール等が挙げられ、これらを１種単独で用いても２種以上を併用してもよい。
【００３７】
本発明の導電性組成物は、必要に応じて、上述した銀粉（Ａ）以外の金属粉、還元剤等の添加剤を含有していてもよい。
上記金属粉としては、具体的には、例えば、銅、アルミニウム等が挙げられ、中でも、銅であるのが好ましい。また、０．０１〜１０μｍの粒径の金属粉であるのが好ましい。
上記還元剤としては、具体的には、例えば、エチレングリコール類等が挙げられる。
また、本発明の導電性組成物は、接着性を向上させる観点から、上記２級脂肪酸銀塩（Ｂ）以外に、ネオデカン酸銀塩等のその他の脂肪酸銀塩を上記２級脂肪酸銀塩（Ｂ）よりも少ないモル数で含有していてもよい。
【００３８】
本発明の導電性組成物の製造方法は特に限定されず、上記銀粉（Ａ）、上記２級脂肪酸銀塩（Ｂ）および上記溶剤（Ｃ）ならびに所望により含有していてもよい添加剤を、ロール、ニーダー、押出し機、万能かくはん機等により混合する方法が挙げられる。
【００３９】
本発明の導電性配線の形成方法は、本発明の導電性組成物を基材上に塗布して配線を形成する配線形成工程と、得られた配線を熱処理して導電性被膜を得る熱処理工程と、を具備する導電性配線の形成方法である。
以下に、配線形成工程、熱処理工程について詳述する。
【００４０】
＜配線形成工程＞
上記配線形成工程は、本発明の導電性組成物を基材上に塗布して配線を形成する工程である。
ここで、基材としては、上記で例示した耐熱性の低い基材以外に、例えば、ポリエチレンナフタレート、ポリイミドなどのフィルム；銅板、銅箔、ガラス、エポキシ、紙などの基板；等が挙げられる。
また、塗布方法としては、具体的には、例えば、インクジェット、スクリーン印刷、グラビア印刷、オフセット印刷、凸版印刷等が挙げられる。
【００４１】
＜熱処理工程＞
上記熱処理工程は、上記配線形成工程で得られた配線を熱処理して導電性配線を得る工程である。
本発明においては、配線を熱処理することにより、２級脂肪酸銀塩（Ｂ）から分解される銀が融解する際に銀粉（Ａ）を連結され、本発明の導電性配線（銀膜）が形成される。
【００４２】
また、本発明においては、上記熱処理は、１００〜２５０℃の温度で、数秒〜数十分間、加熱する処理であるのが好ましく、１７０℃程度で５分程度加熱する処理であるのがより好ましい。熱処理の温度および時間がこの範囲であると、耐熱性の低い基材にも良好な導電性配線を形成することができる。
【００４３】
なお、本発明においては、上記配線形成工程で得られた配線は、紫外線または赤外線の照射でも導電性配線を形成することができるため、上記熱処理工程は、紫外線または赤外線の照射によるものであってもよい。
【実施例】
【００４４】
以下、実施例を用いて、本発明の製造方法について詳細に説明する。ただし、本発明はこれに限定されるものではない。
【００４５】
（実施例１〜４、比較例１〜６）
ボールミルに、下記第１表に示す銀粉等を下記第１表中に示す組成比となるように添加し、これらを混合することにより導電性組成物を調製した。
調製した導電性組成物を基材である厚さ７５μｍのＰＥＴフイルム（ルミラーＴ６０、東レ社製）上に、スクリーン印刷で塗布して配線を形成した後、オーブンにて１７０℃で５分間乾燥し、導電性配線を作製した。
ここで、スクリーン印刷で形成した配線には、１ｃｍ×２ｃｍの領域のベタ刷り部分と、線幅が０．３μｍで線の長さが１００ｍｍの線部とを設けた。
【００４６】
＜線部における印刷性＞
スクリーン印刷で形成した乾燥（焼成）前の配線の線部を光学顕微鏡で観察した。
その結果、断線がなく、カスレやニジミもない配線が形成されている場合を線部における印刷性が良好なものとして「○」と評価した。
また、断線またはカスレやニジミが確認できるもののうち、後述する方法により測定する比抵抗が１．０×１０-5Ω・ｃｍ未満である場合を線部における印刷性がやや劣るものの使用可能なものとして「△」と評価した。
これらの結果を下記第１表に示す。
【００４７】
＜ベタ刷り部分における基板の変形＞
スクリーン印刷で形成した配線を乾燥（焼成）させて導電性配線を作製する際に、ベタ刷り部分における基板の変形の有無を目視により確認した。その結果を下記第１表に示す。
【００４８】
＜比抵抗＞
作製した各導電性配線について、低抵抗率計（ロレスターＧＰ、三菱化学社製）を用いた４端子４探針法により比抵抗（体積固有抵抗値）を測定した。その結果を下記第１表に示す。
【００４９】
【表１】
2011124040.tif 000005
【００５０】
【表２】
2011124040.tif 000006
【００５１】
第１表中の各成分は、以下のものを使用した。
・銀粉１：ＡｇＣ−１０３（形状：球状、平均粒子径：１．５μｍ、福田金属箔社製）
・銀粉２：ＥＨＤ（形状：球状、平均粒子径：０．５μｍ、住友金属社製）
・銀粉３：ＡｇＣ−２０１１（形状：フレーク状、平均粒子径：２〜１０μｍ、福田金属箔社製）
【００５２】
・２−メチルプロパン酸銀塩：まず、酸化銀（東洋化学工業社製）５０ｇ、２−メチルプロパン酸（関東化学社製）３８ｇおよびメチルエチルケトン（ＭＥＫ）３００ｇをボールミルに投入し、室温で２４時間撹拌させることにより反応させた。次いで、吸引ろ過によりＭＥＫを取り除き、得られた粉末を乾燥させることにより、２−メチルプロパン酸銀塩を調製した。なお、上記第１表中に、脂肪酸銀塩の反応に用いた脂肪酸の級数と沸点を記載した。
・２−メチルブタン酸銀塩：まず、酸化銀（東洋化学工業社製）５０ｇ、２−メチルブタン酸（関東化学社製）４４ｇおよびＭＥＫ３００ｇをボールミルに投入し、室温で２４時間撹拌させることにより反応させた。次いで、吸引ろ過によりＭＥＫを取り除き、得られた粉末を乾燥させることにより、２−メチルブタン酸銀塩を調製した。なお、上記第１表中に、脂肪酸銀塩の反応に用いた脂肪酸の級数と沸点を記載した。
・ネオデカン酸銀塩：まず、酸化銀（東洋化学工業社製）５０ｇ、ネオデカン酸（東洋合成社製）７４．３ｇおよびＭＥＫ３００ｇをボールミルに投入し、室温で２４時間撹拌させることにより反応させた。次いで、吸引ろ過によりＭＥＫを取り除き、得られた粉末を乾燥させることにより、ネオデカン酸銀塩を調製した。なお、上記第１表中に、脂肪酸銀塩の反応に用いた脂肪酸の級数と沸点を記載した。
【００５３】
・酸化銀：酸化銀（Ｉ）（東洋化学工業社製）
・α−テルピネール：溶剤
・銀ペースト：樹脂系銀ペースト（ＤＷＰ−０２５、東洋紡績社製）
【００５４】
第１表に示す結果から、銀粉（Ａ）に該当する銀粉を含有しない導電性組成物（比較例１および２）は、線部の印刷性がやや劣り、抵抗値が大きくなることが分かった。また、２級脂肪酸銀塩（Ｂ）に該当する脂肪酸銀塩を含有しない導電性組成物（比較例３）は、線部の印刷性がやや劣り、１７０℃、５分間の乾燥条件では、導電性配線の状態が悪くなるため抵抗値も大きくなることが分かった。更に、酸化銀を特定量以上含有する導電性組成物（比較例４および５）は、銀粉（Ａ）の有無にかかわらず、ベタ刷り部分における基板に変形が生じることが分かった。
これに対し、実施例１〜４で調製した導電性組成物は、ベタ刷り部分における基板の変形を防ぐとともに線部における印刷性を改善し、かつ、比抵抗の小さい導電性配線を形成することができることが分かった。また、実施例１〜４で調製した導電性組成物により形成した導電性配線は、従来公知の樹脂系の銀ペースト（比較例６）で形成した配線よりも抵抗値が低く、良好であるとことが分かった。
【図１】
2011124040.tif 000008
【図２】
2011124040.tif 000009